(57)【要約】      （修正有）【課題】高湿度環境下における走行耐久性を向上する磁気記録媒体を提供する【解決手段】磁気記録媒体は、非磁性支持体１１と、炭素粒子粉および金属含有粒子粉を含む下地層１２と、記録層１３とを備える。記録面１３Ｓにおいて、最大押し込み深さｈが、８５≦ｈ≦１４０であり、弾性回復に対する永久歪みの比ｄ（永久歪み／弾性回復）が、０．９５≦ｄ≦１．２５である。【選択図】図１
2020017332.tif 000002
【特許請求の範囲】
【請求項１】
支持体と、
炭素粒子粉および金属含有粒子粉を含む下地層と、
記録層と
を備え、
記録面において、最大押し込み深さｈが、８５≦ｈ≦１４０であり、弾性回復に対する永久歪みの比ｄ（永久歪み／弾性回復）が、０．９５≦ｄ≦１．２５である磁気記録媒体。
【請求項２】
上記炭素粒子粉と上記金属含有粒子粉との体積比（上記炭素粒子粉の体積：上記金属含有粒子粉の体積）が、７３：２７〜８３：１７である請求項１に記載の磁気記録媒体。
【請求項３】
上記炭素粒子粉と上記金属含有粒子粉との面積比（上記炭素粒子粉の面積：上記金属含有粒子粉の面積）は、６６：３４〜７４：２６である請求項１に記載の磁気記録媒体。
【請求項４】
上記金属含有粒子粉が、金属酸化物粒子粉である請求項１に記載の磁気記録媒体。
【請求項５】
上記金属含有粒子粉が、酸化鉄粒子粉である請求項１に記載の磁気記録媒体。
【請求項６】
上記炭素粒子粉が、カーボンブラック粒子粉である請求項１に記載の磁気記録媒体。
【請求項７】
上記下地層が、潤滑剤をさらに含み、
上記潤滑剤の含有量が、上記炭素粒子粉と上記金属含有粒子粉との合計量１００質量部に対して１質量部以上１．５質量部以下である請求項１に記載の磁気記録媒体。
【請求項８】
上記下地層が、研磨剤をさらに含み、
上記研磨剤の含有量が、上記炭素粒子粉と上記金属含有粒子粉との合計量１００質量部に対して２質量部以上４質量部以下である請求項１に記載の磁気記録媒体。
【発明の詳細な説明】
【技術分野】
【０００１】
本技術は、磁気記録媒体に関する。詳しくは、支持体と下地層と記録層とを備える磁気記録媒体に関する。
【背景技術】
【０００２】
従来、磁気記録媒体としては、塗料を非磁性支持体上に塗布し乾燥することで形成される塗布型の磁気記録媒体が知られている。このような塗布型の磁気記録媒体は、バックアップ用データカートリッジなどの高密度記録媒体として広く利用されている。
【０００３】
塗布型の磁気記録媒体では、走行耐久性を向上することが望まれている。例えば特許文献１では、走行耐久性に優れ、低湿度環境下でのエラーレート上昇を抑制し、電磁変換特性に優れた磁気記録媒体が提案されている。また、同文献には、バーコビッチ圧子を用いて磁性層表面の押し込み硬さ（ＤＨ）を求め、その押し込み硬さ（ＤＨ）を２５〜８０Ｋｇ／ｍｍ2（２４５〜７８５ＭＰａ）とする技術が記載されている。
【先行技術文献】
【特許文献】
【０００４】
【特許文献１】特開２００６−２８６０７４号公報
【発明の概要】
【発明が解決しようとする課題】
【０００５】
本技術の目的は、高湿度環境下における走行耐久性を向上できる磁気記録媒体を提供することにある。
【課題を解決するための手段】
【０００６】
上述の課題を解決するために、本技術は、支持体と、炭素粒子粉および金属含有粒子粉を含む下地層と、記録層とを備え、測定環境２３℃／５０％ＲＨ、荷重範囲０〜２００μＮで稜角１４２．３°の三角錐ダイヤモンド圧子を記録面に対して垂直に押し込み、最大押し込み深さｈ、弾性回復に対する永久歪みの比ｄ（永久歪み／弾性回復）を求めたとき、最大押し込み深さｈが、８３ｎｍ≦ｈ≦１４０ｎｍであり、弾性回復に対する永久歪みの比ｄ（永久歪み／弾性回復）が、０．９５≦ｄ≦１．２３である磁気記録媒体である。
【発明の効果】
【０００７】
以上説明したように、本技術によれば、高湿度環境下における磁気記録媒体の走行耐久性を向上できる。
【図面の簡単な説明】
【０００８】
【図１】図１は、本技術の一実施形態に係る磁気記録媒体の構成の一例を示す概略断面図である。
【図２】図２Ａは、ナノインデンターによる測定方法を説明するためのグラフである。図２Ｂは、ナノインデンターによる測定方法を説明するための概略図である。
【図３】図３Ａ、図３Ｂは、炭素粒子粉と金属含有粒子粉との体積比の求め方を説明するための断面ＴＥＭ像である。
【図４】図４Ａは、実施例１６の磁気テープの断面ＴＥＭ像である。図４Ｂは、比較例３の磁気テープの断面ＴＥＭ像である。
【発明を実施するための形態】
【０００９】
本技術の実施形態について以下の順序で説明する。
１  磁気記録媒体の構成
２  磁気記録媒体の製造方法
３  効果
４  変形例
【００１０】
［１  磁気記録媒体の構成］
本技術の一実施形態に係る磁気記録媒体は、いわゆる塗布型の垂直磁気記録媒体であり、図１に示すように、非磁性支持体１１と、非磁性支持体１１の一方の主面上に設けられた下地層１２と、下地層１２上に設けられた記録層１３とを備える。磁気記録媒体が、必要に応じて、非磁性支持体１１の他方の主面上に設けられたバックコート層１４をさらに備えるようにしてもよい。また、磁気記録媒体が、必要に応じて、記録層１３上に設けられた保護層および潤滑剤層などをさらに備えるようにしてもよい。以下では、磁気記録媒体の両主面のうち、記録層１３側の主面を記録面１３Ｓという。
【００１１】
ナノインデンターで測定した記録面１３Ｓの最大押し込み深さｈが、８３ｎｍ≦ｈ≦１４０ｎｍであり、ナノインデンターで測定した記録面１３Ｓの、弾性回復に対する永久歪みの比ｄ（永久歪み／弾性回復）が、０．９５≦ｄ≦１．２３である。最大押し込み深さｈおよび弾性回復に対する永久歪みの比ｄが上記範囲であると、高湿度環境下における走行耐久性を向上できる。
【００１２】
図２Ａは、荷重を連続的に増加させて圧子を磁気記録媒体の記録面１３Ｓに押し込み、荷重が２００μＮに到達した時点で荷重を解除したときの圧子の変位量を示した負荷除荷曲線である。図２Ｂに示した状態（１）〜（３）はそれぞれ、図２Ａに示した点（１）〜（３）における圧子２１の状態を示している。
【００１３】
荷重を加えると、曲線（ａ）に示すように、荷重が増加するのに従って変位量も増加し、２００μＮにて最大押し込み深さ（最大変位量）を示す。除荷すると、曲線（ｂ）に示すように、変位量が徐々に減少して、弾性回復するが、荷重がゼロになっても変位量はゼロにはならず、永久歪みが残る。したがって、“最大押し込み深さ”は、“永久歪み”と“弾性回復”との和に等しい関係にある。
【００１４】
（非磁性支持体）
非磁性支持体１１は、例えば、可撓性を有する帯状のフィルムである。非磁性支持体１１の材料としては、例えば、ポリエチレンテレフタレートなどのポリエステル類、ポリエチレン、ポリプロピレンなどのポリオレフィン類、セルローストリアセテート、セルロースダイアセテート、セルロースブチレートなどのセルロース誘導体、ポリ塩化ビニル、ポリ塩化ビニリデンなどのビニル系樹脂、ポリカーボネート、ポリイミド、ポリアミドイミドなどのプラスチック、アルミニウム合金、チタン合金などの軽金属、アルミナガラスなどのセラミックなどを用いることができる。さらには、機械的強度を高めるために、ＡｌまたはＣｕの酸化物を含む薄膜が、ビニル系樹脂などを含む非磁性支持体１１の主面のうち少なくとも一方に設けられていてもよい。
【００１５】
（下地層）
下地層１２は、非磁性粉および結着剤を含む非磁性層である。下地層１２が、必要に応じて、導電性粒子、潤滑剤、研磨剤、硬化剤および防錆剤などの各種添加剤をさらに含んでいてもよい。
【００１６】
下地層１２の平均厚さは、好ましくは１０００ｎｍ以上１３００ｎｍ以下、より好ましくは１０５０ｎｍ以上１１５０ｎｍ以下である。
【００１７】
下地層１２の平均厚さは以下のようにして求められる。まず、磁気記録媒体をその主面に対して垂直に切り出し、その断面を透過型電子顕微鏡（Transmission Electron Microscope：ＴＥＭ）により観察する。次に、観察したＴＥＭ像から無作為に１０点を選び出し、それらの各点において下地層１２の厚さを測定する。次に、これらの測定値を単純に平均（算術平均）して下地層１２の平均厚さを求める。
以下に、ＴＥＭの測定条件を示す。
装置：ＴＥＭ（日立製作所製、H9000NAR）
加速電圧：３００ｋＶ
倍率：１０００００倍
【００１８】
非磁性粉は、炭素粒子粉と金属含有粒子粉とを含んでいる。炭素粒子粉は、例えば、カーボンブラック粒子を含んでいる。金属含有粒子粉は、例えば、金属粒子、金属酸化物粒子、金属炭酸塩粒子、金属硫酸塩粒子、金属窒化物粒子、金属炭化物粒子および金属硫化物粒子からなる群より選ばれる１種以上含んでいる。具体的には例えば、シリカ粒子、酸化チタン粒子、アルミナ粒子、酸化鉄粒子および炭酸カルシウム粒子からなる群より選ばれる１種以上含んでいる。非磁性粉が、酸化鉄粒子とカーボンブラック粒子を含んでいることが好ましい。層内における分散性が良好になり、膜質の向上が図られ、表面平滑性の向上を図ることができるからである。酸化鉄粒子は、例えば、ヘマタイト（α−Ｆｅ2Ｏ3）である。非磁性粉の形状としては、例えば、針状、球状、板状などの各種形状が挙げられるが、これに限定されるものではない。
【００１９】
下地層１２における炭素粒子粉Ａと金属含有粒子粉Ｂとの体積比（Ａ：Ｂ）は、７１：２９〜８３：１７である。なお、上記体積比の範囲には、上限値および下限値の数値を含むものとする。炭素粒子粉Ａの体積比が上記範囲未満であると、記録面１３Ｓが硬すぎて、最大押し込み深さｈが８３ｎｍ≦ｈ≦１４０ｎｍの範囲から外れる虞がある。一方、炭素粒子粉Ａの体積比が上記範囲を超えて多いと、記録面１３Ｓが柔らかすぎて、最大押し込み深さｈが８３ｎｍ≦ｈ≦１４０ｎｍの範囲から外れる虞がある。
【００２０】
下地層１２における炭素粒子粉Ａと金属含有粒子粉Ｂとの面積比（Ａ：Ｂ）は、６５：３５〜７４：２６である。なお、上記面積比の範囲には、上限値および下限値の数値を含むものとする。炭素粒子粉Ａの面積比が上記範囲未満であると、記録面１３Ｓが硬すぎて、最大押し込み深さｈが８３ｎｍ≦ｈ≦１４０ｎｍの範囲から外れる虞がある。一方、炭素粒子粉Ａの面積比が上記範囲を超えて多いと、記録面１３Ｓが柔らかすぎて、最大押し込み深さｈが８３ｎｍ≦ｈ≦１４０ｎｍの範囲から外れる虞がある。
【００２１】
炭素粒子粉Ａと金属含有粒子粉Ｂとの面積比（Ａ：Ｂ）は次のようにして求められる。まず、磁気記録媒体をその主面に対して垂直に切り出し、その断面をＴＥＭにより観察し、ＴＥＭ像を取得する。
以下に、ＴＥＭの測定条件を示す。
装置：ＴＥＭ（日立製作所製、H9000NAR）
加速電圧：３００ｋＶ
倍率：１０００００倍
【００２２】
次に、ＴＥＭ用画像解析ソフトウェア（OLYMPUS Soft Imaging Solutions iTEM）を用いて、次のようにしてＴＥＭ像から炭素粒子粉Ａと金属含有粒子粉Ｂとの面積比（Ａ：Ｂ）を求める。まず、図３Ａに示すようにＴＥＭ像から下地層１２の部分（図３Ａ中、破線で囲んだ領域）を切り取った後、この切り取り画像に含まれる炭素粒子粉Ａと金属含有粒子粉Ｂとの合計の面積（画素数）を求める。次に、切り取り画像を目視で確認しながら、炭素粒子粉Ａと金属含有粒子粉Ｂとのしきい値を設定して、図３Ｂに示すように画像を２値化する。これにより、金属含有粒子粉の像が抽出される。次に、２値化した画像から金属含有粒子粉Ｂの面積（画素数）を求める。次に、上述のようにして求めた“炭素粒子粉Ａと金属含有粒子粉Ｂとの合計の面積（画素数）”から“金属含有粒子粉Ｂの面積（画素数）”を差し引き、炭素粒子粉Ａの面積（画素数）を求める。以上により、炭素粒子粉Ａと金属含有粒子粉Ｂとの面積比（Ａ：Ｂ）が求められる。
【００２３】
炭素粒子粉Ａと金属含有粒子粉Ｂとの体積比（Ａ：Ｂ）は次のようにして求められる。まず、上述したようにして炭素粒子粉Ａと金属含有粒子粉Ｂとの面積比（Ａ：Ｂ）を求める。次に、炭素粒子粉Ａと金属含有粒子粉Ｂとが球形であると仮定して、求めた面積比（Ａ：Ｂ）を用いて炭素粒子粉Ａと金属含有粒子粉Ｂとの体積比（Ａ：Ｂ）を求める。具体的には、以下の式により、体積比（Ａ：Ｂ）を求める。
ＶA：ＶB＝（ＳA）3/2：（ＳB）3/2
但し、ＳA:炭素粒子粉Ａの面積、ＳB：金属含有粒子粉Ｂの面積、ＶA:炭素粒子粉Ａの体積、ＶB：金属含有粒子粉Ｂの体積
【００２４】
結着剤としては、ポリウレタン系樹脂、塩化ビニル系樹脂などに架橋反応を付与した構造の樹脂が好ましい。しかしながら結着剤はこれらに限定されるものではなく、磁気記録媒体に対して要求される物性などに応じて、その他の樹脂を適宜配合してもよい。配合する樹脂としては、通常、塗布型の磁気記録媒体において一般的に用いられる樹脂であれば、特に限定されない。
【００２５】
例えば、塩化ビニル、酢酸ビニル、塩化ビニル−酢酸ビニル共重合体、塩化ビニル−塩化ビニリデン共重合体、塩化ビニル−アクリロニトリル共重合体、アクリル酸エステル−アクリロニトリル共重合体、アクリル酸エステル−塩化ビニル−塩化ビニリデン共重合体、塩化ビニル−アクリロニトリル共重合体、アクリル酸エステル−アクリロニトリル共重合体、アクリル酸エステル−塩化ビニリデン共重合体、メタクリル酸エステル−塩化ビニリデン共重合体、メタクリル酸エステル−塩化ビニル共重合体、メタクリル酸エステル−エチレン共重合体、ポリ弗化ビニル、塩化ビニリデン−アクリロニトリル共重合体、アクリロニトリル−ブタジエン共重合体、ポリアミド樹脂、ポリビニルブチラール、セルロース誘導体（セルロースアセテートブチレート、セルロースダイアセテート、セルローストリアセテート、セルロースプロピオネート、ニトロセルロース）、スチレンブタジエン共重合体、ポリエステル樹脂、アミノ樹脂、合成ゴムなどが挙げられる。
【００２６】
また、熱硬化性樹脂、または反応型樹脂の例としては、フェノール樹脂、エポキシ樹脂、尿素樹脂、メラミン樹脂、アルキッド樹脂、シリコーン樹脂、ポリアミン樹脂、尿素ホルムアルデヒド樹脂などが挙げられる。
【００２７】
また、上述した各結着剤には、磁性粉の分散性を向上させる目的で、−ＳＯ3Ｍ、−ＯＳＯ3Ｍ、−ＣＯＯＭ、Ｐ＝Ｏ（ＯＭ）2などの極性官能基が導入されていてもよい。ここで、式中Ｍは、水素原子、あるいはリチウム、カリウム、ナトリウムなどのアルカリ金属である。
【００２８】
更に、極性官能基としては、−ＮＲ１Ｒ２、−ＮＲ１Ｒ２Ｒ３+Ｘ-の末端基を有する側鎖型のもの、＞ＮＲ１Ｒ２+Ｘ-の主鎖型のものが挙げられる。ここで、式中Ｒ１、Ｒ２、Ｒ３は、水素原子、または炭化水素基であり、Ｘ-は弗素、塩素、臭素、ヨウ素などのハロゲン元素イオン、または無機もしくは有機イオンである。また、極性官能基としては、−ＯＨ、−ＳＨ、−ＣＮ、エポキシ基なども挙げられる。
【００２９】
また、樹脂にポリイソシアネートを併用して、これを架橋硬化させるようにしてもよい。ポリイソシアネートとしては、例えば、トルエンジイソシアネート、およびこれらの付加体、アルキレンジイソシアネート、およびこれらの付加体などが挙げられる。
【００３０】
導電性粒子としては、炭素を主成分とする微粒子、例えば、カーボンブラックを用いることができる。カーボンブラックとしては、例えば、旭カーボン社の旭＃１５、＃１５ＨＳなどを用いることができる。また、シリカ粒子表面にカーボンを付着させたハイブリッドカーボンを用いてもよい。
【００３１】
潤滑剤としては、例えば、炭素数１０〜２４の一塩基性脂肪酸と、炭素数２〜１２の１価〜６価アルコールのいずれかとのエステル、これらの混合エステル、またはジ脂肪酸エステル、トリ脂肪酸エステルを適宜用いることができる。潤滑剤の具体例としては、ラウリン酸、ミリスチン酸、パルミチン酸、ステアリン酸、ベヘン酸、オレイン酸、リノール酸、リノレン酸、エライジン酸、ステアリン酸ブチル、ステアリン酸ペンチル、ステアリン酸ヘプチル、ステアリン酸オクチル、ステアリン酸イソオクチル、ミリスチン酸オクチルなどが挙げられる。
【００３２】
下地層１２が潤滑剤をさらに含む場合、潤滑剤の含有量が、炭素粒子粉と金属含有粒子粉との合計量１００質量部に対して１質量部以上１．５質量部以下であることが好ましい。潤滑剤の含有量が１質量部未満であると、記録面１３Ｓが硬すぎて、最大押し込み深さｈが８３ｎｍ≦ｈ≦１４０ｎｍの範囲から外れる虞がある。一方、潤滑剤の含有量が１．５質量部を超えると、記録面１３Ｓが柔らかすぎて、最大押し込み深さｈが８３ｎｍ≦ｈ≦１４０ｎｍの範囲から外れる虞がある。
【００３３】
研磨剤としては、例えば、α化率９０％以上のα−アルミナ、β−アルミナ、γ−アルミナ、炭化ケイ素、酸化クロム、酸化セリウム、α−酸化鉄、コランダム、窒化珪素、チタンカ−バイト、酸化チタン、二酸化珪素、酸化スズ、酸化マグネシウム、酸化タングステン、酸化ジルコニウム、窒化ホウ素、酸化亜鉛、炭酸カルシウム、硫酸カルシウム、硫酸バリウム、２硫化モリブデン、磁性酸化鉄の原料を脱水、アニール処理した針状α酸化鉄、および必要によりそれらをアルミおよび／またはシリカで表面処理したものなどが、単独または組み合せで使用される。
【００３４】
下地層１２が研磨剤をさらに含む場合、研磨剤の含有量が、炭素粒子粉と金属含有粒子粉との合計量１００質量部に対して２質量部以上４質量部以下であることが好ましい。研磨剤の含有量が２質量部未満であると、記録面１３Ｓが柔らかすぎて、最大押し込み深さｈが８３ｎｍ≦ｈ≦１４０ｎｍの範囲から外れる虞がある。一方、研磨剤の含有量が４質量部を超えると、記録面１３Ｓが硬すぎて、最大押し込み深さｈが８３ｎｍ≦ｈ≦１４０ｎｍの範囲から外れる虞がある。
【００３５】
（記録層）
記録層１３は、例えば、短波長記録または超短波長記録が可能な垂直記録層である。記録層１３は、記録層１３の厚さ方向に磁気異方性を有する磁性層である。すなわち、記録層１３の磁化容易軸は、記録層１３の厚さ方向に向いている。記録層１３の平均厚さは、好ましくは３０ｎｍ以上１００ｎｍ以下、より好ましくは５０ｎｍ以上７０ｎｍ以下である。なお、記録層１３の平均厚さは、上述の下地層１２の平均厚さの求め方と同様にして求められる。
【００３６】
記録層１３は、例えば、磁性粉および結着剤を含む磁性層である。記録層１３が、必要に応じて、導電性粒子、潤滑剤、研磨剤、硬化剤および防錆剤などの各種添加剤をさらに含んでいてもよい。
【００３７】
磁性粉は、立方晶フェライト磁性粉である。本明細書では、立方晶フェライト磁性粒子からなる磁性粉を立方晶フェライト磁性粉という。磁気記録媒体の記録密度向上のためには、磁気記録媒体が高いＳ／Ｎ比を有していることが望ましい。一般に記録減磁や短波長記録した際の自己減磁を抑制するために保磁力Ｈｃを増大させ、ノイズを抑制することを考慮すると、磁性粉の粒子サイズをできるだけ小さく設計することが望ましい。特に垂直配向膜では、反磁界の影響のため保磁力Ｈｃが高い場合の方が、高出力が得られる傾向がある。さらに高保磁力化は微粒子化した際の熱的安定性にも優れる。したがって、次世代の磁気記録媒体としては、高い保磁力Ｈｃを有するものが好ましい。この点を考慮して、この一実施形態では、六方晶バリウムフェライト磁性粉よりも高い保磁力Ｈｃを発現する可能性の高い立方晶フェライト磁性粉を用いる。
【００３８】
立方晶フェライト磁性粉が立方体状またはほぼ立方体状を有している。ここで、“立方晶フェライト磁性粉がほぼ立方体状”とは、立方晶フェライト磁性粉の平均板状比（平均アスペクト比（平均板径ＬAM／平均板厚ＬBM））が０．７５以上１．２５以下である直方体状のことをいう。立方晶フェライト磁性粉は、単位格子サイズが小さいので、将来の超微粒子化の観点で有利である。
【００３９】
立方晶フェライト磁性粉は、記録層１３内に分散されている。立方晶フェライト磁性粉の磁化容易軸は、記録層１３の厚さ方向を向いているか、もしくはほぼ記録層１３の厚さ方向を向いている。すなわち、立方晶フェライト磁性粉は、その正方形状面が記録層１３の厚さ方向と垂直またはほぼ垂直となるように、記録層１３内に分散されている。立方体状またはほぼ立方体状の立方晶フェライト磁性粉では、六角板状のバリウムフェライト磁性粉に比べて、媒体の厚さ方向における粒子同士の接触面積を低減し、粒子同士の凝集を抑制できる。すなわち、磁性粉の分散性を高めることができる。
【００４０】
立方晶フェライト磁性粉の正方形状面が、記録層１３の表面から露出していることが好ましい。この正方形状面に磁気ヘッドにより短波長記録を行うことは、同一体積を有する六角板状のバリウムフェライト磁性粉の六角形状面に短波長記録を行う場合に比べて、高密度記録の観点で有利である。記録層１３の表面には、高密度記録の観点からすると、立方晶フェライト磁性粉の正方形状面が敷き詰められていることが好ましい。
【００４１】
立方晶フェライト磁性粒子は、いわゆるスピネルフェリ磁性粒子である。立方晶フェライト磁性粒子は、立方晶フェライトを主相とする鉄酸化物の粒子である。立方晶フェライトは、Ｃｏ、Ｎｉ、Ｍｎ、Ａｌ、ＣｕおよびＺｎからなる群より選ばれる１種以上を含んでいる。好ましくは、立方晶フェライトは、Ｃｏを少なくとも含み、Ｃｏ以外にＮｉ、Ｍｎ、Ａｌ、ＣｕおよびＺｎからなる群より選ばれる１種以上をさらに含んでいる。より具体的には例えば、立方晶フェライトは、一般式ＭＦｅ2Ｏ4で表される平均組成を有する。但し、Ｍは、Ｃｏ、Ｎｉ、Ｍｎ、Ａｌ、ＣｕおよびＺｎからなる群より選ばれる１種以上の金属である。好ましくは、Ｍは、Ｃｏと、Ｎｉ、Ｍｎ、Ａｌ、ＣｕおよびＺｎからなる群より選ばれる１種以上の金属との組み合わせである。
【００４２】
立方晶フェライト磁性粉の平均板径（平均粒子サイズ）は、好ましくは１４ｎｍ以下、より好ましくは１０ｎｍ以上１４ｎｍ以下である。平均板径が１４ｎｍを超えると、媒体表面における粒子の露出面積が大きくなり、Ｓ／Ｎ比が低下する虞がある。一方、平均板径が１０ｎｍ未満であると、立方晶フェライト磁性粉の作製が困難となる虞がある。
【００４３】
立方晶フェライト磁性粉の平均板状比（平均アスペクト比（平均板径ＬAM／平均板厚ＬBM））が、０．７５以上１．２５以下であることが好ましい。平均板状比がこの数値範囲から外れると、立方晶フェライト磁性粉の形状が立方体状またはほぼ立方体状ではなくなるため、凝集が発生し、短波長記録が困難になる虞がある。
【００４４】
結着剤、導電性粒子、潤滑剤および研磨剤は、上述の下地層１２と同様である。
【００４５】
記録層１３は、非磁性補強粒子として、酸化アルミニウム（α、βまたはγアルミナ）、酸化クロム、酸化珪素、ダイヤモンド、ガーネット、エメリー、窒化ホウ素、チタンカーバイト、炭化珪素、炭化チタン、酸化チタン（ルチル型またはアナターゼ型の酸化チタン）などをさらに含んでいてもよい。
【００４６】
（バックコート層）
バックコート層１４は、結着剤、無機粒子および潤滑剤を含んでいる。バックコート層１４が、必要に応じて硬化剤および帯電防止剤などの各種添加剤を含んでいてもよい。結着剤、無機粒子および潤滑剤は、上述の下地層１２と同様である。
【００４７】
［２  磁気記録媒体の製造方法］
（塗料の調製工程）
まず、非磁性粉および結着剤などを溶剤に混練、分散させることにより、下地層形成用塗料を調製する。次に、磁性粉および結着剤などを溶剤に混練、分散させることにより、記録層形成用塗料を調製する。次に、結着剤、無機粒子および潤滑剤などを溶剤に混練、分散させることにより、バックコート層形成用塗料を調製する。下地層形成用塗料、記録層形成用塗料およびバックコート層形成用塗料の調製には、例えば、以下の溶剤、分散装置および混練装置を適用することができる。
【００４８】
上述の塗料調製に用いられる溶剤としては、例えば、アセトン、メチルエチルケトン、メチルイソブチルケトン、シクロヘキサノンなどのケトン系溶媒、メタノール、エタノール、プロパノールなどのアルコール系溶媒、酢酸メチル、酢酸エチル、酢酸ブチル、酢酸プロピル、乳酸エチル、エチレングリコールアセテートなどのエステル系溶媒、ジエチレングリコールジメチルエーテル、２−エトキシエタノール、テトラヒドロフラン、ジオキサンなどのエーテル系溶媒、ベンゼン、トルエン、キシレンなどの芳香族炭化水素系溶媒、メチレンクロライド、エチレンクロライド、四塩化炭素、クロロホルム、クロロベンゼンなどのハロゲン化炭化水素系溶媒などが挙げられる。これらは単独で用いてもよく、適宜混合して用いてもよい。
【００４９】
上述の塗料調製に用いられる混練装置としては、例えば、連続二軸混練機、多段階で希釈可能な連続二軸混練機、ニーダー、加圧ニーダー、ロールニーダーなどの混練装置を用いることができるが、特にこれらの装置に限定されるものではない。また、上述の塗料調製に用いられる分散装置としては、例えば、ロールミル、ボールミル、横型サンドミル、縦型サンドミル、スパイクミル、ピンミル、タワーミル、パールミル（例えばアイリッヒ社製「ＤＣＰミル」など）、ホモジナイザー、超音波分散機などの分散装置を用いることができるが、特にこれらの装置に限定されるものではない。
【００５０】
（下地層の形成工程）
次に、非磁性支持体１１の一方の主面上に下地層形成用塗料を塗布して乾燥させることにより、下地層１２を非磁性支持体１１の一方の主面上に形成する。
【００５１】
（記録層の形成工程）
次に、下地層１２上に記録層形成用塗料を塗布して乾燥させることにより、記録層１３を下地層１２上に形成する。なお、乾燥の際に、磁性粉に含まれる立方晶フェライト磁性粉を磁場配向させることにより、立方晶フェライト磁性粉の磁化容易軸を記録層１３の厚さ方向に向けるか、もしくはほぼ記録層１３の厚さ方向に向けることが好ましい。
【００５２】
（バックコート層の形成工程）
次に、非磁性支持体１１の他方の主面上にバックコート層形成用塗料を塗布して乾燥させることにより、バックコート層１４を非磁性支持体１１の他方の主面上に形成する。これにより、幅広の磁気記録媒体が得られる。
【００５３】
（カレンダー処理および裁断の工程）
次に、得られた幅広の磁気記録媒体を大径コアに巻き直し、硬化処理を行う。次に、幅広の磁気記録媒体に対してカレンダー処理を行った後、所定の幅に裁断する。これにより、目的とする磁気記録媒体が得られる。なお、バックコート層１４を形成する工程は、カレンダー処理後であってもよい。
【００５４】
［３  効果］
本技術の一実施形態に係る磁気記録媒体では、ナノインデンターで測定した記録面１３Ｓの最大押し込み深さｈが、８３ｎｍ≦ｈ≦１４０ｎｍである。また、ナノインデンターで測定した記録面１３Ｓの、弾性回復に対する永久歪みの比ｄ（永久歪み／弾性回復）が、０．９５≦ｄ≦１．２３である。これにより、高湿度環境下における走行耐久性を向上できる。
【００５５】
［４  変形例］
上述の一実施形態では、磁気記録媒体が垂直磁気記録媒体である場合を例として説明したが、磁気記録媒体が水平磁気記録媒体であってもよい。
【００５６】
上述の一実施形態では、記録層に含まれる磁性粉として立方晶フェライト磁性粉を用いる例について説明したが、磁性粉はこの例に限定されるものではなく、垂直磁気記録媒体または水平磁気記録媒体にて一般的に用いられているものを使用可能である。具体的には例えば、磁性粉としては、Ｆｅ系、およびＦｅ−Ｃｏ系の金属粉末、バリウムフェライト、炭化鉄、酸化鉄などが挙げられる。なお、副元素として、Ｃｏ、Ｎｉ、Ｃｒ、Ｍｎ、Ｍｇ、Ｃａ、Ｂａ、Ｓｒ、Ｚｎ、Ｔｉ、Ｍｏ、Ａｇ、Ｃｕ、Ｎａ、Ｋ、Ｌｉ、Ａｌ、Ｓｉ、Ｇｅ、Ｇａ、Ｙ、Ｎｄ、Ｌａ、Ｃｅ、Ｚｒなどの金属化合物が共存していてもよい。
【００５７】
下地層１２および記録層１３の形成工程は、上述の例に限定されるものではない。例えば、下地層形成用塗料を非磁性支持体１１の一方の主面に塗布して塗膜を形成し、この湿潤状態にある塗膜上に記録層形成用塗料を重ねて塗布して塗膜を形成した後、両塗膜を乾燥させることにより、下地層１２および記録層１３を非磁性支持体１１の一主面上に形成するようにしてもよい。
【実施例】
【００５８】
以下、実施例により本技術を具体的に説明するが、本技術はこれらの実施例のみに限定されるものではない。
【００５９】
［実施例１〜２２、比較例１〜６、８、９］
（記録層形成用塗料の調製工程）
記録層形成用塗料を次のようにして調製した。まず、下記原料をエクストルーダで混練して混練物を得た。
ＣｏＮｉフェライト結晶磁性粉：１００質量部
（形状：ほぼ立方体形状、平均板径：１１ｎｍ、平均板状比：０．９５）
塩化ビニル系樹脂（シクロヘキサノン溶液３０質量％）：５５．６質量部
（重合度３００、Ｍｎ＝１００００、極性基としてＯＳＯ3Ｋ＝０．０７ｍｍｏｌ／ｇ、２級ＯＨ＝０．３ｍｍｏｌ／ｇを含有する。）
酸化アルミニウム粉末：５質量部
（α−Ａｌ2Ｏ3、平均粒径０．２μｍ）
カーボンブラック：２質量部
（東海カーボン社製、商品名：シーストＴＡ）
【００６０】
次に、ディスパーを備えた攪拌タンクに、混練物と、下記原料とを加えて予備混合を行った。その後、さらにサンドミル混合を行い、フィルター処理を行い、記録層形成用塗料を調製した。
塩化ビニル系樹脂：２７．８質量部
（樹脂溶液：樹脂分３０質量％、シクロヘキサノン７０質量％）
ポリイソシアネート：４質量部
（商品名：コロネートＬ、日本ポリウレタン社製）
ミリスチン酸：２質量部
ｎ−ブチルステアレート：２質量部
メチルエチルケトン：１２１．３質量部
トルエン：１２１．３質量部
シクロヘキサノン：６０．７質量部
【００６１】
（下地層形成用塗料の調製工程）
下地層形成用塗料を次のようにして調製した。まず、下記原料をエクストルーダで混練して混練物を得た。
針状酸化鉄粉末：２１〜５６質量部（表１に示すようにサンプル毎に含有量を調整）
（ヘマタイト（α−Ｆｅ2Ｏ3）、ＸＧ−２５０またはＤＢ−６５Ｙ）
塩化ビニル系樹脂：５５．６質量部
（樹脂溶液：樹脂分３０質量％、シクロヘキサノン７０質量％）
カーボンブラック：４４〜７９質量部（表１に示すようにサンプル毎に含有量を調整）
（ＣＡＢＯＴ製  Ｅ４１０）
α−アルミナ（研磨剤）：２．２〜３．５質量部（表２に示すようにサンプル毎に含有量を調整）
但し、カーボンブラックと針状酸化鉄粉末との含有量を上記範囲で調整することで、カーボンブラックＡと針状酸化鉄粉末Ｂとの体積比（Ａ：Ｂ）を表１に示すように６８：３２〜９１：９の範囲内で調整した。また、カーボンブラックＡと針状酸化鉄粉末Ｂとの面積比（Ａ：Ｂ）を表１に示すように６２：３８〜８２：１８の範囲内で調整した。
【００６２】
次に、ディスパーを備えた攪拌タンクに、混練物と、下記原料とを加えて予備混合を行った。その後、さらにサンドミル混合を行い、フィルター処理を行い、下地層形成用塗料を調製した。
ポリウレタン系樹脂ＵＲ８２００（東洋紡績製）：１８．５質量部
ポリイソシアネート：４質量部
（商品名：コロネートＬ、日本ポリウレタン社製）
ステアリン酸（潤滑剤）：０．８〜１．５質量部（表２に示すようにサンプル毎に含有量を調整）
メチルエチルケトン：１０８．２質量部
トルエン：１０８．２質量部
シクロヘキサノン：１８．５質量部
【００６３】
（バックコート層形成用塗料の調製工程）
バックコート層形成用塗料を次のようにして調製した。下記原料を、ディスパーを備えた攪拌タンクで混合を行い、フィルター処理を行うことで、バックコート層形成用塗料を調製した。
カーボンブラック（旭社製、商品名：＃８０）：１００質量部
ポリエステルポリウレタン：１００質量部
（日本ポリウレタン社製、商品名：Ｎ−２３０４）
メチルエチルケトン：５００質量部
トルエン：４００質量部
シクロヘキサノン：１００質量部
【００６４】
（下地層および記録層の形成工程）
次に、下地層および記録層を次のようにして形成した。まず、非磁性支持体である、厚さ６．２μｍ、帯状のＰＥＮフィルムの一方の主面上に、下地層形成用塗料を塗布、乾燥させることにより、ＰＥＮフィルムの一方の主面上に平均厚さ０．８μｍ〜１．３μｍ（表２参照）の下地層を形成した。次に、下地層上に、記録層形成用塗料を塗布、乾燥させることにより、下地層上に平均厚さ７０ｎｍの記録層を形成した。なお、乾燥の際に、磁性粉を磁場配向させた。
【００６５】
（バックコート層の形成工程）
次に、ＰＥＮフィルムの他方の主面上に、バックコート層形成用塗料を塗布、乾燥させることにより、ＰＥＮフィルムの他方の面上に平均厚さ０．６μｍのバックコート層を形成した。これにより、幅広の磁気テープを得た。
【００６６】
（カレンダー処理および裁断の工程）
次に、得られた幅広の磁気テープに対して、金属ロールによるカレンダー処理を行い、記録層表面を平滑化した。次に、幅広の磁気テープを１／２インチ（１２．６５ｍｍ）幅に裁断して、目的とする磁気テープを得た。
【００６７】
＜評価＞
上述のようにして得られた磁気テープについて以下の評価を行った。
【００６８】
（断面ＴＥＭ像）
実施例１６、比較例３の磁気テープをその記録面に対して垂直に切り出し、その断面をＴＥＭにより観察した。その結果を図４Ａ、図４Ｂに示す。
【００６９】
（最大押し込み深さ、弾性回復に対する永久歪みの比ｄ）
ナノインデンター測定方法により、最大押し込み深さ、および弾性回復に対する永久歪みの比ｄ（永久歪み／弾性回復）を求めた。その結果を表２に示す。
以下に、測定条件を示す。
［圧子］
材質：三角錐ダイヤモンド圧子（Berkovich)
稜角：１４２．３°
硬度測定機：Hysitron社 Triboscope/島津SPM9500J
［評価条件］
測定環境：２３℃／５０％ＲＨ
荷重範囲：０〜２００μＮ（測定時）
最大荷重：２００μＮ（設定）
荷重分解能：０．０１μＮ
押し込み方向：記録面に対して垂直
【００７０】
（エラーレートによる走行耐久性試験）
まず、マウンテンエンジニアリング社のテープ走行系システムを用いるとともに、１／２インチテープに市販のＬＴＯ（Linear Tape Open）ドライブの磁気ヘッドを用いて、記録信号を市販のＬＴＯ６相当の記録密度で記録した。その後、２９℃絶対湿度８０％の環境で、初期から６００時間走行後の磁気テープのエラーレートを測定した。その結果を表２に示す。なお、表２には、ビットエラーレートのうち１０の指数の値のみを示した。次に、測定したビットエラーレートに基づき、以下の基準で走行耐久性を判定した。
◎：ビットエラーレートが１０-5.9以下
○：ビットエラーレートが１０-5.9を超え１０-5.5未満
×：ビットエラーレートが１０-5.5以上
但し、“◎”印は、評価結果が非常に良好であることを示し、“○”印は、評価結果が良好であることを示し、“×”印は、評価結果が悪いことを示す。
【００７１】
表１、表２は、実施例１〜２２、比較例１〜６、８、９の磁気テープの構成および評価結果を示す。
【表１】
2020017332.tif 000003
【００７２】
【表２】
2020017332.tif 000004
【００７３】
表１、表２から、ナノインデンターで測定した記録面の最大押し込み深さｈが８３ｎｍ≦ｈ≦１４０ｎｍであり、ナノインデンターで測定した記録面の、弾性回復に対する永久歪みの比ｄ（永久歪み／弾性回復）が０．９５≦ｄ≦１．２３であると、高湿度環境下における走行耐久性を向上できることがわかる。
【００７４】
以上、本技術の実施形態およびその変形例、ならびに実施例について具体的に説明したが、本技術は、上述の実施形態およびその変形例、ならびに実施例に限定されるものではなく、本技術の技術的思想に基づく各種の変形が可能である。
【００７５】
例えば、上述の実施形態およびその変形例、ならびに実施例において挙げた構成、方法、工程、形状、材料および数値などはあくまでも例に過ぎず、必要に応じてこれと異なる構成、方法、工程、形状、材料および数値などを用いてもよい。
【００７６】
また、上述の実施形態およびその変形例、ならびに実施例の構成、方法、工程、形状、材料および数値などは、本技術の主旨を逸脱しない限り、互いに組み合わせることが可能である。
【００７７】
また、本技術は以下の構成を採用することもできる。
（１）
支持体と、
炭素粒子粉および金属含有粒子粉を含む下地層と、
記録層と
を備え、
記録面において、最大押し込み深さｈが、８５≦ｈ≦１４０であり、弾性回復に対する永久歪みの比ｄ（永久歪み／弾性回復）が、０．９５≦ｄ≦１．２５である磁気記録媒体。
（２）
上記炭素粒子粉と上記金属含有粒子粉との体積比（上記炭素粒子粉の体積：上記金属含有粒子粉の体積）が、７３：２７〜８３：１７である（１）に記載の磁気記録媒体。
（３）
炭素粒子粉Ａと金属含有粒子粉Ｂとの面積比（上記炭素粒子粉の面積：上記金属含有粒子粉の面積）は、６６：３４〜７４：２６である（１）または（２）に記載の磁気記録媒体。
（４）
上記金属含有粒子粉が、金属酸化物粒子粉である（１）から（３）のいずれかに記載の磁気記録媒体。
（５）
上記金属含有粒子粉が、酸化鉄粒子粉である（１）から（３）のいずれかに記載の磁気記録媒体。
（６）
上記炭素粒子粉が、カーボンブラック粒子粉である（１）から（５）のいずれかに記載の磁気記録媒体。
（７）
上記下地層が、潤滑剤をさらに含み、
上記潤滑剤の含有量が、上記炭素粒子粉と上記金属含有粒子粉との合計量１００質量部に対して１質量部以上１．５質量部以下である（１）から（６）のいずれかに記載の磁気記録媒体。
（８）
上記下地層が、研磨剤をさらに含み、
上記研磨剤の含有量が、上記炭素粒子粉と上記金属含有粒子粉との合計量１００質量部に対して２質量部以上４質量部以下である（１）から（７）のいずれかに記載の磁気記録媒体。
【符号の説明】
【００７８】
１１    非磁性支持体
１２    下地層
１３    記録層
１３Ｓ    記録面
１４    バックコート層
【図１】
2020017332.tif 000005
【図２】
2020017332.tif 000006
【図３】
2020017332.tif 000007
【図４】
2020017332.tif 000008
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
支持体と、
下地層と、
記録層と
を備え、
測定環境２３℃／５０％ＲＨ、荷重範囲０〜２００μＮで稜角１４２．３°の三角錐ダイヤモンド圧子を記録面に対して垂直に押し込み、最大押し込み深さｈ、弾性回復に対する永久歪みの比ｄ（永久歪み／弾性回復）を求めたとき、上記最大押し込み深さｈが、８８ｎｍ≦ｈ≦１４０ｎｍであり、上記弾性回復に対する永久歪みの比ｄ（永久歪み／弾性回復）が、０．９７≦ｄ≦１．２３である磁気記録媒体。
【請求項２】
上記下地層が炭素粒子粉と金属含有粒子粉を含み、上記炭素粒子粉と上記金属含有粒子粉との体積比（上記炭素粒子粉の体積：上記金属含有粒子粉の体積）が、７１：２９〜８３：１７である請求項１に記載の磁気記録媒体。
【請求項３】
上記炭素粒子粉と上記金属含有粒子粉との面積比（上記炭素粒子粉の面積：上記金属含有粒子粉の面積）は、６５：３５〜７４：２６である請求項２に記載の磁気記録
媒体。
【請求項４】
上記金属含有粒子粉が、金属酸化物粒子粉である請求項２から３のいずれかに記載の磁気記録媒体。
【請求項５】
上記金属含有粒子粉が、酸化鉄粒子粉である請求項２から４のいずれかに記載の磁気記録媒体。
【請求項６】
上記炭素粒子粉が、カーボンブラック粒子粉である請求項２から５のいずれかに記載の磁気記録媒体。
【請求項７】
上記下地層が、潤滑剤をさらに含み、 
上記潤滑剤の含有量が、上記炭素粒子粉と上記金属含有粒子粉との合計量１００質量部に対して１質量部以上１．５質量部以下である請求項２から６のいずれかに記載の磁気記録媒体。
【請求項８】
上記下地層が、研磨剤をさらに含み、
上記研磨剤の含有量が、上記炭素粒子粉と上記金属含有粒子粉との合計量１００質量部に対して２質量部以上４質量部以下である請求項２から７のいずれかに記載の磁気記録媒体。
【請求項９】
上記最大押し込み深さｈが、８８ｎｍ≦ｈ≦１１５ｎｍであり、上記弾性回復に対する永久歪みの比ｄ（永久歪み／弾性回復）が、０．９７≦ｄ≦１．１５である請求項１から８のいずれかに記載の磁気記録媒体。
【請求項１０】
上記下地層の平均厚さが、１０００ｎｍ以上１３００ｎｍ以下である請求項１から９のいずれかに記載の磁気記録媒体。
【請求項１１】
上記記録層の平均厚さが、３０ｎｍ以上１００ｎｍ以下である請求項１から１０のいずれかに記載の磁気記録媒体。
【請求項１２】
上記記録層は、磁性粉および結着剤を含む磁性層である請求項１から１１のいずれかに記載の磁気記録媒体。
【請求項１３】
上記磁性粉が、立方晶フェライト磁性粉を含む請求項１２に記載の磁気記録媒体。
【請求項１４】
上記磁性粉が、金属粉末を含む請求項１２に記載の磁気記録媒体。
【請求項１５】
上記磁性粉が、バリウムフェライト磁性粉を含む請求項１２に記載の磁気記録媒体。
【請求項１６】
上記記録層が、非磁性補強粒子を含む請求項１から１５のいずれかに記載の磁気記録媒体。
【請求項１７】
上記記録層が、短波長記録または超短波超記録が可能な垂直記録層である請求項１から１６のいずれかに記載の磁気記録媒体。
【手続補正２】
【補正対象書類名】明細書
【補正対象項目名】０００６
【補正方法】変更
【補正の内容】
【０００６】
上述の課題を解決するために、本技術は、支持体と、下地層と、記録層とを備え、測定環境２３℃／５０％ＲＨ、荷重範囲０〜２００μＮで稜角１４２．３°の三角錐ダイヤモンド圧子を記録面に対して垂直に押し込み、最大押し込み深さｈ、弾性回復に対する永久歪みの比ｄ（永久歪み／弾性回復）を求めたとき、最大押し込み深さｈが、８８ｎｍ≦ｈ≦１４０ｎｍであり、弾性回復に対する永久歪みの比ｄ（永久歪み／弾性回復）が、０．９７≦ｄ≦１．２３である磁気記録媒体である。